(57)【要約】【課題】本発明の目的は、寝具シーツ等の繊維製品に対して繊維の隙間を緻密にすることにより、ダニ由来アレルゲン物質等のハウスダストの飛散を抑制できる、ハウスダストの飛散抑制用処理剤を提供することである。【解決手段】寝具シーツ等の繊維製品を水系樹脂で処理することによって、ダニ由来アレルゲン物質等のハウスダストが通過し難い範囲にまで繊維の隙間が緻密になり、ハウスダストの飛散を抑制できる。【選択図】なし【特許請求の範囲】
【請求項１】
水系樹脂を含む、ハウスダストの飛散抑制用処理剤。
【請求項２】
前記水系樹脂が、水系ウレタン樹脂である、請求項１に記載のハウスダストの飛散抑制用処理剤。
【請求項３】
前記水系樹脂が、強制乳化型エーテル系ウレタン樹脂及び／又は強制乳化型エステル系ウレタン樹脂である、請求項１又は２に記載のハウスダストの飛散抑制用処理剤。
【請求項４】
寝具シーツの処理に使用される、請求項１〜３のいずれかに記載のハウスダストの飛散抑制用処理剤。
【請求項５】
前記寝具シーツが、アレルギー症状を有する人が使用する寝具シーツである、請求項４に記載のハウスダストの飛散抑制用処理剤。
【請求項６】
繊維製品からハウスダストが飛散するのを抑制する方法であって、
水系樹脂を含む処理剤で、繊維製品を処理する、ハウスダスト飛散抑制方法。
【発明の詳細な説明】
【技術分野】
【０００１】
本発明は、ハウスダストの飛散抑制用処理剤に関する。より具体的には、寝具シーツ等の繊維製品に対して繊維の隙間を緻密にすることにより、ダニ由来アレルゲン物質等のハウスダストの飛散を抑制できる、ハウスダストの飛散抑制用処理剤に関する。
【背景技術】
【０００２】
ダニは、布団や枕等の寝具の中に侵入していることが多く、寝具の内部から放出されて飛散するハウスダストには、ダニ由来アレルゲン物質が含まれていることがある。このように寝具から飛散するハウスダストが原因で、咳、鼻づまり、くしゃみ、眼の痒み等のアレルギー症状を引き起こす人が増えており、寝具から飛散されるハウスダストの対策が求められている。
【０００３】
従来、繊維を高密度に織り上げてダニ由来アレルゲン物質等のハウスダストが通過できないように繊維の隙間を緻密にした寝具シーツが開発され、ハウスダストの飛散の対策に使用されている。しかしながら、ハウスダストが通過できない程度にまで繊維の隙間を緻密にするには、極細繊維を高密度に織り上げるという特殊な製法が必要であり、製品コストが高いという欠点がある。また、このような特殊な寝具シーツを使用する対策では、寝具シーツの買い替えが必要になり、利用者の負担も大きくなる。更に、このような特殊な寝具シーツは殆どが化学繊維製であり、天然繊維製の寝具シーツのハウスダスト対策にはならないという欠点もある。
【０００４】
一方、繊維製品の工業的な製造工程に使用されている特殊な防水加工剤で寝具シーツを処理することによって、繊維の隙間を塞ぐことが可能であるが、このような処理は寝具シーツの通気性を失わせるので、寝具シーツには不向きである。
【０００５】
従来、寝具シーツの製造段階でハウスダスト対策を講じることに主眼が行われており、家庭でも簡便に使用可能で、しかも化学繊繊維や天然繊繊維の別を問わず、寝具シーツにハウスダスト対策を施せる処理剤については検討すら行われていない。
【発明の概要】
【発明が解決しようとする課題】
【０００６】
本発明の目的は、寝具シーツ等の繊維製品に対して繊維の隙間を緻密にすることにより、ダニ由来アレルゲン物質等のハウスダストの飛散を抑制できる、ハウスダストの飛散抑制用処理剤を提供することである。
【課題を解決するための手段】
【０００７】
本発明者は、前記課題を解決すべく鋭意検討を行ったところ、寝具シーツ等の繊維製品を水系樹脂で処理することによって、ダニ由来アレルゲン物質等のハウスダストが通過し難い範囲にまで繊維の隙間が緻密になり、ハウスダストの飛散を抑制できることを見出した。本発明は、かかる知見に基づいて、更に検討を重ねることにより完成したものである。
【０００８】
即ち、本発明は、下記に掲げる態様の発明を提供する。
項１．  水系樹脂を含む、ハウスダストの飛散抑制用処理剤。
項２．  前記水系樹脂が、水系ウレタン樹脂である、項１に記載のハウスダストの飛散抑制用処理剤。
項３．  前記水系樹脂が、強制乳化型エーテル系ウレタン樹脂及び／又は強制乳化型エステル系ウレタン樹脂である、項１又は２に記載のハウスダストの飛散抑制用処理剤。
項４．  寝具シーツの処理に使用される、項１〜３のいずれかに記載のハウスダストの飛散抑制用処理剤。
項５．  前記寝具シーツが、アレルギー症状を有する人が使用する寝具シーツである、項４に記載のハウスダストの飛散抑制用処理剤。
項６．  繊維製品からハウスダストが飛散するのを抑制する方法であって、
水系樹脂を含む処理剤で、繊維製品を処理する、ハウスダスト飛散抑制方法。
【発明の効果】
【０００９】
本発明の処理剤によれば、寝具シーツ等の繊維製品に対して噴霧、塗布、浸漬等を行うという簡便な手法によって、ダニ由来アレルゲン物質等のハウスダストが通過し難い範囲にまで繊維製品の繊維の隙間を緻密にでき、ダニ、その死骸等のハウスダストの透過を抑制し、当該ハウスダストが飛散するのを抑制することができる。
【００１０】
また、本発明の処理剤は、繊維製品の構成繊維の種類を問わず、繊維製品の繊維の隙間を緻密にできるので、従来技術では有効なハウスダスト対策がなかった天然繊維製の繊維製品に対しても、ハウスダスト対策を講じることができる。
【００１１】
更に、ダニ由来アレルゲン物質によるアレルギー症状を有する人が、本発明の処理剤で処理した寝具シーツを使用することにより、アレルギー症状を改善することもできる。
【図面の簡単な説明】
【００１２】
【図１】試験例１における透過性試験において、作成した第１〜３ユニットの模式図である。
【図２】実施例４の処理剤で処理した試験布と未処理の試験布の表面を、走査型電子顕微鏡（ＳＥＭ）にて観察した像である。
【発明を実施するための形態】
【００１３】
１．ハウスダストの飛散抑制用処理剤
本発明の処理剤は、ハウスダストの飛散の抑制のために使用される処理剤であって、水系樹脂を含むことを特徴とする。以下、本発明の処理剤について詳述する。
【００１４】
［水系樹脂］
本発明は、ハウスダストの飛散抑制が求められる繊維製品における繊維の隙間を緻密にするために、水系樹脂を使用する。
【００１５】
水系樹脂とは、エマルジョンやディスパージョンのように水に分散可能な樹脂である。水系樹脂は、乳化又は溶解タイプとして、乳化性又は水溶性を有しないポリマーを、界面活性剤等を用いて強制乳化させた強制乳化型樹脂、親水性セグメントを結合させて自己乳化性が付与されたポリマーを乳化させた自己乳化型樹脂、及び水溶性を有するポリマーを溶解させた水溶性樹脂に大別されるが、本発明ではこれらのいずれのタイプの水系樹脂を使用してもよい。
【００１６】
水系樹脂の構成樹脂としては、具体的には、ウレタン樹脂、アクリル樹脂、シリコーン樹脂、エポキシ樹脂、オレフィン樹脂、ポリエステル樹脂、ポリエーテル樹脂、ポリカーボネート樹脂、ビニル樹脂、フッ素樹脂、天然ゴム等が挙げられる。
【００１７】
本発明において、水系樹脂は、１種単独で使用してもよく、２種以上をブレンドして使用してもよい。例えば、乳化又は溶解タイプが異なる２種以上の水系樹脂をブレンドして使用してもよく、また、構成樹脂が異なる２種以上の水系樹脂をブレンドして使用してもよい。
【００１８】
これらの水系樹脂の中でも、ハウスダストの飛散の抑制効果をより一層向上させるという観点から、好ましくはウレタン樹脂、更に好ましくは強制乳化型のウレタン樹脂、自己乳化型のウレタン樹脂が挙げられる。
【００１９】
水系ウレタン樹脂の種類については、特に制限されないが、ハウスダストの飛散の抑制効果をより一層向上させるという観点から、好ましくは、エーテル系ウレタン樹脂、エステル系ウレタン樹脂、更に好ましくは、強制乳化型エーテル系ウレタン樹脂、強制乳化型エステル系ウレタン樹脂、自己乳化型エステル系ウレタン樹脂が挙げられる。エーテル系ポリウレタン樹脂とは、ウレタンを構成するポリオールの主成分（全ポリオール中８０モル％以上、好ましくは９０モル％以上、より好ましくは１００モル％）がポリエーテルポリオールであるウレタンである。また、エステル系ウレタン樹脂とは、ウレタンを構成するポリオールの主成分（全ポリオール中８０モル％以上、好ましくは９０モル％以上、より好ましくは１００モル％）がポリエステルポリオールであるウレタンである。
【００２０】
水系樹脂は公知であり市販されているので、本発明の処理剤では、市販品の水系樹脂を使用することができる。
【００２１】
本発明の処理剤における水系樹脂の濃度については、後述する使用量を満たすように、当該処理剤の処理方法等に応じて適宜設定すればよい。
【００２２】
例えば、本発明の処理剤が、希釈されることなく、そのまま処理対象となる繊維製品に適用される態様（以下、「非濃縮タイプ」と表記することもある）である場合には、本発明の処理剤における水系樹脂の構成樹脂の濃度として、例えば０．００００５〜３０重量％、好ましくは０．００１〜２０重量％、更に好ましくは０．０１〜１５重量％、特に好ましくは０．０５〜１５重量％が挙げられる。なお、本発明において、水系樹脂の構成樹脂とは、水系樹脂から溶媒を除いた樹脂素材自体を指す。
【００２３】
また、例えば、本発明の処理剤が、水で希釈された後に処理対象となる繊維製品に適用される態様（以下、「濃縮タイプ」と表記することもある）である場合には、本発明の処理剤における水系樹脂の濃度は、希釈後の濃度が前記非濃縮タイプにおける水系樹脂の構成樹脂の濃度の範囲になるように、設定される希釈倍率に応じて適宜設定すればよい。本発明の処理剤が濃縮タイプである場合、設定される希釈倍率としては、例えば、５〜２０００倍程度、好ましくは１０〜５００倍、更に好ましくは１００〜３００倍が挙げられる。
【００２４】
［ポリビニルアルコール及び／又は変性ポリビニルアルコール］
本発明の処理剤は、水系樹脂に加えて、ポリビニルアルコール及び／又は変性ポリビニルアルコールを含んでいてもよい。本発明において、単に「ポリビニルアルコール」と表記している場合には、未変性のポリビニルアルコールを指す。本発明の処理剤が、ポリビニルアルコール及び／又は変性ポリビニルアルコールを含む場合には、繊維製品の繊維の隙間をより一層緻密にして、ハウスダストの飛散の抑制効果を更に向上させることが可能になる。
【００２５】
ポリビニルアルコール及び／又は変性ポリビニルアルコールのケン化度については、特に制限されないが、例えば、８５〜１００モル％、好ましくは８７〜９７モル％、更に好ましくは８７〜９０モル％が挙げられる。当該ケン化度は、ＪＩＳ  Ｋ６７２６：１９９４「ポリビニルアルコール試験法」に準拠して求められる値である。
【００２６】
変性ポリビニルアルコールの種類については、特に制限されないが、例えば、第４級アンモニウム変性、第１〜３級アミノ基変性、イミド基変性、スルホニウム変性等のカチオン変性；カルボン酸変性、スルホン酸変性、リン酸変性等のアニオン変性；アルキル基変性、エチレンオキサイド基変性、シリル基変性、チオール基等のその他の変性等が挙げられる。これらの変性ポリビニルアルコールの中でも、好ましくはカチオン変性ポリビニルアルコール、更に好ましくは第４級アンモニウム変性ポリビニルアルコールが挙げられる。
【００２７】
これらのポリビニルアルコール及び変性ポリビニルアルコールの中から１種を選択して使用してもよく、また２種以上を組み合わせて使用してもよい。
【００２８】
これらのポリビニルアルコール及び変性ポリビニルアルコールの中でも、ハウスダストの飛散の抑制効果をより一層向上させるという観点から、好ましくはポリビニルアルコール及びカチオン変性ポリビニルアルコール、更に好ましくはポリビニルアルコール及び第４級アンモニウム変性ポリビニルアルコール、特に好ましくはポリビニルアルコールが挙げられる。
【００２９】
ポリビニルアルコール及び変性ポリビニルアルコールは公知であり市販されているので、本発明の処理剤では、市販品のポリビニルアルコール及び／又は変性ポリビニルアルコールを使用することができる。
【００３０】
本発明の処理剤において、ポリビニルアルコール及び／又は変性ポリビニルアルコールを含有させる場合、その濃度については、特に制限されず、非濃縮タイプ又は濃縮タイプの別に応じて適宜設定すればよいが、例えば、水系樹脂の構成樹脂１００重量部に対して、ポリビニルアルコール及び／又は変性ポリビニルアルコールが０．０１〜１０００重量部、好ましくは０．１〜６００重量部、更に好ましくは０．１５〜５００重量部、特に好ましくは２００〜４００重量部となるようにすればよい。
【００３１】
［水性基剤］
本発明の処理剤は、基材として、水、１価低級アルコール等の水性基剤を含む。
【００３２】
１価低級アルコールとしては、例えば、メタノール、エタノール、プロパノール、イソプロパノール、ブタノール等の炭素数２〜５の１価アルコールが挙げられる。
【００３３】
これらの水性基剤は、１種単独で使用してもよく、２種以上を組み合わせて使用してもよい。
【００３４】
これらの水性基材の中でも、好ましくは水が挙げられる。
【００３５】
本発明の処理剤における水性基材の濃度については、特に制限されず、前記水系樹脂及び必要に応じて配合される他の添加を除く残部を占めていればよい。
【００３６】
［その他の添加剤］
本発明の処理剤は、前述する成分に加えて、本発明の効果を妨げない範囲で、他の添加剤が含まれていてもよい。このような添加剤としては、例えば、香料、消臭剤、界面活性剤、アルコール、抗菌剤、防腐剤、増粘調整剤、安定化剤、ｐＨ調整剤、着色料等が挙げられる。
【００３７】
［処理対象・処理方法］
本発明の処理剤で、繊維製品を処理すると、水系樹脂によって繊維の隙間が詰まって緻密になり、ダニやその死骸等のアレルゲン物質を初めとするハウスダストを通過できなくするので、本発明の処理剤は、ハウスダストの飛散抑制の目的で使用される。
【００３８】
本発明の処理剤の処理対象となる繊維製品は、ハウスダストの飛散の抑制が求められるものであることを限度として特に制限されない。例えば、布団、枕等の寝具は、内部にダニが侵入していることが多く、ダニやその死骸等のアレルゲン物質が飛散され易いため、寝具のカバーとして使用される寝具シーツは、当該アレルゲン物質（ハウスダスト）の飛散を抑制することが強く求められている繊維製品の好適な例である。従って、本発明の処理剤の好適な処理対象として、布団、枕等の寝具のカバーとして使用される寝具シーツが挙げられる。
【００３９】
また、本発明の処理剤で処理した寝具シーツを使用することによって、アレルギー症状（特に、ダニアレルゲン物質によるアレルギー症状）を有する人に対して、アレルギー症状を改善させることができるので、本発明の処理剤は、アレルギー症状（特に、ダニアレルゲン物質によるアレルギー症状）を有する人が使用する寝具シーツが好適な処理対象といえる。
【００４０】
また、本発明の処理剤の処理対象となる繊維製品の構成繊維の種類については、特に制限されず、化学繊維又は天然繊維のいずれであってもよい。従来、天然繊維を含む繊維製品（寝具シーツ等）に対して有効なハウスダスト対策がなかったことを踏まえると、本発明の処理剤の処理対象の好適な例として、天然繊維を含む繊維製品（特に、天然繊維を含む寝具シーツ）が挙げられる。
【００４１】
天然繊維を含む繊維製品において、天然繊維の使用率については、特に制限されないが、例えば、繊維製品の構成繊維の内、天然繊維が３５重量％以上、好ましくは５０重量％以上、更に好ましくは８０重量％以上、特に好ましくは１００重量％であるものが挙げられる。
【００４２】
本発明の処理剤は、処理対象となる繊維製品に噴霧、塗布又は浸漬させることによって使用される。より具体的には、本発明の処理剤が非濃縮タイプの場合であれば、本発明の処理剤による処理方法としては、本発明の処理剤をスプレー容器に収容して繊維製品に噴霧する方法、本発明の処理剤を塗布具で繊維製品に塗布する方法、本発明の処理剤に繊維製品を浸漬する方法等が挙げられる。また、本発明の処理剤が濃縮タイプの場合であれば、本発明の処理剤による処理方法としては、本発明の処理剤を所定の希釈倍率になるように水で希釈した後に、前記非濃縮タイプと同様の方法で繊維製品を処理する方法が挙げられる。また、本発明の処理剤が濃縮タイプの場合であれば、洗濯機を使用して、洗濯槽内で所定の希釈倍率になるよう希釈及び繊維製品の浸漬を行ってもよい。本発明の処理剤による処理が洗濯機を使用して行われる場合、繊維製品を洗剤で洗浄した後に柔軟剤と共に添加して使用してもよい。
【００４３】
本発明の処理剤の使用量については、処理対象となる繊維製品の種類に応じて適宜設定すればよいが、例えば、繊維製品１ｃｍ2当たり、水系樹脂の構成樹脂が０．００１ｍｇ程度以上、好ましくは０．００５〜０．２ｍｇ程度、更に好ましくは０．０１〜０．１ｍｇ程度付着するように設定すればよい。
【００４４】
より具体的には、本発明の処理剤が非濃縮タイプであり、繊維製品に噴霧又は塗布する場合であれば、繊維製品１ｃｍ2当たり、０．００１ｍｌ程度以上、好ましくは０．００５〜０．２ｍｌ程度、更に好ましくは０．０１〜０．１ｍｌ程度を噴霧又は塗布すればよい。また、本発明の処理剤が非濃縮タイプであり、繊維製品に含浸させる場合であれば、繊維製品に対して、重量比で１０倍程度以上、好ましくは５０〜３００倍程度、更に好ましくは１００〜２００倍程度の処理剤を用いればよい。また、本発明の処理剤が濃縮タイプの場合であれば、所定の希釈倍率になるように水で希釈し、前記非濃縮タイプと同様の使用量となるようにして使用すればよい。
【００４５】
本発明の処理剤で処理された繊維製品は、そのまま乾燥すればよい。
【００４６】
２．ハウスダストの飛散抑制方法
本発明の抑制方法は、繊維製品からハウスダストが飛散するのを抑制する方法であって、水系樹脂を含む処理剤で、繊維製品を処理することを特徴とする。
【００４７】
本発明の抑制方法において、使用する水系樹脂の種類や濃度、その他の含有成分、対象となる繊維製品の種類、処理剤の処理方法や使用量等については、前記「１．ハウスダストの飛散抑制用処理剤」の欄に記載の通りである。
【実施例】
【００４８】
以下、実施例を挙げて、本発明を説明するが、本発明はこれらの実施例に限定されるものではない。
【００４９】
なお、以下の試験例で使用した水系樹脂及びポリビニルアルコールの商品名、組成、入手元等は、以下の通りである。
・強制乳化型エステル系ウレタン樹脂：商品名「スーパーフレックスＥ−２０００」（第一工業製薬株式会社）、エステル系ウレタン樹脂５０重量％、及び水５０重量％を含む強制乳化型の水系樹脂
・強制乳化型エーテル系ウレタン樹脂：商品名「スーパーフレックスＥ−４８００」（第一工業製薬株式会社）、エーテル系ウレタン樹脂３８重量％、ポリオキシエチレンアリールフェニルエーテル２重量％、及び水６０重量％を含む強制乳化型の水系樹脂
・自己乳化型エステル系ウレタン樹脂：商品名「スーパーフレックス５００Ｍ」（第一工業製薬株式会社）、エステル系ウレタン樹脂４５重量％、及び水５５重量％を含む事故乳化型の水系樹脂
・ポリビニルアルコール：商品名「クラレポバール２２−８８（ＰＶＡ−２１７）」（株式会社クラレ製）、部分ケン化ポリビニルアルコール（ケン化度８７〜８９モル％）
【００５０】
試験例１
表１〜４に示す処理剤を調製し、以下に示す透過性試験を行った。
【００５１】
染色堅ろう度試験用添付白布（JIS L 0803準拠  綿  カナキン３号）を１０ｃｍ×１０ｃｍに裁断し、試験布として準備した。室温で、処理剤５０ｍｌに試験布を７分間浸漬させた後に、試験布を取り出して軽く絞り、広げて乾燥させ、処理後試験布を得た。
【００５２】
プラスチック製の円筒ケース（内径３ｃｍ、高さ５ｃｍ）にケイ砂９号（中心粒径０．０５ｍｍ）１ｇを入れ、当該円筒ケースの開口部を処理後試験布１枚で覆って輪ゴムで固定し、第１ユニットを作成した（図１のＡ）。当該第１ユニットは、同一の処理後試験布のもので４個作成した。
【００５３】
次いで、第１ユニットの外側の底部（円筒ケースの外側の底部）をプラスチック製コップ（内径７ｃｍ、高さ１２ｃｍ）の内側の底部に両面テープで張り合わせ、第２ユニットを作成した（図１のＢ）。当該第２ユニットは、同一の処理後試験布のもので４個作成した。
【００５４】
次に、第２ユニットのプラスチック製コップの開口部が下になるようにして、４つの第２ユニットを縦２個、横２個（隣接する２つの第２ユニットの端部間の最短距離は１ｃｍに配置して固定した。その後、４つの第２ユニットの上（プラスチック製コップの底部の外側面）に１枚の平板（プラスチック製、縦１８ｃｍ、横１９ｃｍ、重さ４ｇ）を置き、当該平板の中心部分に丸筒（内径８ｃｍ、高さ３０ｃｍ）を固定し、第３ユニットを作成した（図１のＣ）。
【００５５】
１４０ｍｌ容の円筒容器に水を充填して蓋をしたもの（重さ２３０ｇ）を、第３ユニットの丸筒の上部から５回落下させ、第３ユニットに衝撃を加えた。衝撃を与える前と、５回の衝撃後に、第１ユニットの重量を測定した。衝撃を加える前の第１ユニットの重量から５回の衝撃後の第１ユニットの重量を差し引いた値を透過量として算出し、裁断した４枚の処理後試験布における透過量の平均値を求めた。また、コントロールとして、処理剤で処理していない試験布（未処理試験布）を用いて、前記と同様の方法で、透過量の平均値を求めた。更に、下記算出式に従って、ブロック率を算出した。
【数１】
2020002506.tif 000002
【００５６】
図１に、本試験で作成した第１〜３ユニットの模式図を示す。図１は、あくまで模式図であり、各部材の実際の寸法とは厳密に対応していない点があるが、実際の寸法は前記の通りである。
【００５７】
得られた結果を表１〜４に示す。この結果、水系ウレタン樹脂を含む処理剤で処理した試験布は、ケイ砂の透過量が少なく、ブロック率も高い値になっていた。本試験で使用したケイ砂は中心粒径が０．０５ｍｍであり、ダニやその死骸の多くは０．０５ｍｍ超程度の大きさであることから、水系ウレタン樹脂を含む処理剤で処理した試験布は、ダニやその死骸等のハウスダストの透過を十分に抑制できるといえる。
【００５８】
また、実施例４の処理剤で処理した試験布と未処理の試験布の表面を、走査型電子顕微鏡（ＳＥＭ）にて２００倍で観察した像を図２に示す。この結果、本発明の処理剤で処理した試験布は、未処理の試験布に比べて、繊維の隙間が詰まって緻密になっていることが確認された。
【００５９】
【表１】
2020002506.tif 000003
【００６０】
【表２】
2020002506.tif 000004
【００６１】
【表３】
2020002506.tif 000005
【００６２】
【表４】
2020002506.tif 000006
【図１】
2020002506.tif 000007
【図２】
2020002506.tif 000008